(57)【特許請求の範囲】
【請求項１】
硬化遅延剤を含むシートを所望の形状にして張り付けた型枠に、下記方法により測定された流下時間が１０〜３０秒且つＪＩＳ  Ｒ５２０１  １０．７フロー試験の方法（ただしタッピングは行わず、テーブル台は７００ｍｍ×７００ｍｍを使用）により測定されたフロー値が２５０〜３５０ｍｍのモルタルを含むコンクリートを打設する工程と、養生、脱型後、シートを除去して未硬化コンクリートを除去する工程とを有するコンクリート構造物の製造方法。
＜流下時間の測定方法＞
直径１００ｍｍの上部投入開口と、直径２０ｍｍの下部排出開口とを有する先細形状を備え、長さが３００ｍｍの筒（材質はステンレス鋼）からなる装置に、下部排出開口を閉じた状態でモルタルを上部投入開口まで充填した後、下部排出開口を開いてモルタルを流下させ、流下が終了するまでの時間（秒）を測定する。
【請求項２】
コンクリートが、微粉末又は水溶性高分子、及び分散剤を含有する請求項１記載のコンクリート構造物の製造方法。
【発明の詳細な説明】
【０００１】
【発明の属する技術分野】
本発明はコンクリート構造物の製造方法に関する。
【０００２】
【従来の技術】
セメント類を含む水硬性構造物の表面に文字や図形などの装飾を施す方法として、硬化遅延剤を含浸させた紙やシートを所定の形状に切断し、型枠内面の所定部位に接着させ、コンクリートを打設する方法がある。この方法では、シート部分は硬化が遅延することから、脱型後の水洗浄などで未硬化のコンクリートを容易に除去でき、コンクリート表面に立体的な模様が形成される（特開昭５８−１６６００４号）。
【０００３】
【発明が解決しようとする課題】
しかしながら、従来、コンクリートの打設から硬化に至る過程で、分離するセメントペーストやブリージング水により、硬化遅延剤が溶出し、文字や図形が精度良く形成されないことがあった。
【０００４】
【課題を解決するための手段】
本発明は、硬化遅延剤を含むシートを所望の形状にして張り付けた型枠に、下記方法により測定された流下時間が１０〜３０秒且つＪＩＳ  Ｒ５２０１  １０．７フロー試験の方法（ただしタッピングは行わず、テーブル台は７００ｍｍ×７００ｍｍを使用）により測定されたフロー値が２５０〜３５０ｍｍのモルタルを含むコンクリートを打設する工程を有するコンクリート構造物の製造方法を提供する。
＜流下時間の測定方法＞
直径１００ｍｍの上部投入開口と、直径２０ｍｍの下部排出開口とを有する先細形状を備え、長さが３００ｍｍの筒（材質はステンレス鋼）からなる装置に、下部排出開口を閉じた状態でモルタルを上部投入開口まで充填した後、下部排出開口を開いてモルタルを流下させ、流下が終了するまでの時間（秒）を測定する。
【０００５】
【発明の実施の形態】
本発明において、硬化遅延剤及びこれを含むシートは公知のものが使用される。硬化遅延剤としては、酸化亜鉛、酸化鉛、ケイフッ化マグネシウム、トリポリリン酸ナトリウム等の無機系遅延剤、オキシカルボン酸、ジカルボン酸、脂肪酸、糖アルコール、糖質などの有機系遅延剤が挙げられる（「セメント・コンクリート化学とその応用」セメント協会、昭和６２年８月発行、第８８頁、図３）。
【０００６】
また、硬化遅延剤を含むシートとしては、紙、ポリエステルフィルム等（特開昭６３−２１６７０３号、特開平９−１８３６４３号）が挙げられる。また、硬化遅延剤を含むシート自体が加水分解されて遅延効果を発現するようなものでもよい。
【０００７】
本発明では、上記のような硬化遅延剤を含むシートを、文字、図形等所望の形状に加工して型枠の所定の部位に設置し、これに特定物性のモルタルを含むコンクリートを打設する。その後、養生、脱型し、シートを除去して水洗等で未硬化コンクリートを除去するが、これらの工程は常法に準ずる。
【０００８】
本発明に用いられるコンクリートは、上記の通り、特定方法により測定される流下時間が１０〜３０秒、好ましくは１０〜２５秒、特に好ましくは１１〜２０秒で、フロー値が２５０〜３５０ｍｍ、好ましくは２８０〜３２０ｍｍのモルタルを含む。この範囲の流下時間とフロー値を満たすことにより、充填性がよくペーストや水の分離が少なくなる。モルタルの流下時間は、図１に示す上部投入開口１が内径１００ｍｍ、下部排出開口２が内径２０ｍｍ、長さＬが３００ｍｍの先細形状の筒（材質はステンレス鋼）からなる装置を用いて測定される。図１（ａ）は該容器の側部からの概略図、（ｂ）は平面からの概略図である。図１の容器は適当な支持手段で固定され、下部排出開口２をゴム栓や板等で閉じた状態でモルタルを充填し、上部投入開口１の面で擦り切った後、下部排出開口２を開放してモルタルを自然流下させ、流下が終了するまでの時間を測定する。なお、本発明において、流下の終了とは、上部投入開口から目視で観察したときにモルタルの少なくとも一部に孔が確認される状態を言う。
【０００９】
流下時間の調節には微粉末や水溶性高分子が用いられる。微粉末としては、高炉スラグ、フライアッシュ、炭酸カルシウム、シリカヒューム、珪石粉、石灰石粉等が挙げられ、好ましくは高炉スラグ、石灰石粉である。また、水溶性高分子としては、メチルセルロース、エチルセルロース、ヒドロキシメチルセルロース等のセルロース誘導体、ポリエチレンオキサイド、ポリアクリル酸塩、ポリアクリルアミド、ポリビニルアルコール、多糖類誘導体（特開平３−２８５８５７号、特開平１１−１３５５号等の多糖類）や特開平７−８２２５１号の水溶性高分子が挙げられ、好ましくはセルロース誘導体である。流下時間と流動性の両立の観点から、微粉末は、セメント＋微粉末の量が４００〜６５０ｋｇ／ｍ3、特に４５０〜５５０ｋｇ／ｍ3となるように用いることが好ましい。その際、微粉末の量は５０〜３００ｋｇ／ｍ3、特に１００〜２５０ｋｇ／ｍ3が好ましい。また、水溶性高分子の量は、水に対して０．００１〜５重量％、特に０．０５〜２重量％が好ましい。この範囲の微粉末量あるいは水溶性高分子量であると、粘性が適正化され、分散剤の使用量がいたずらに増加しないので好ましい。
【００１０】
また、フロー値の調整には分散剤が用いられる。分散剤としては、リグニンスルホン酸塩や高性能減水剤として使用されるナフタレン系、メラミン系、ポリカルボン酸系、ポリエーテル系等が挙げられ、好ましくはポリエーテル系である（コンクリート総覧：技術書院、１９９８年６月１０日、第１２８〜１３０頁、高性能減水剤、高性能ＡＥ減水剤の欄参照のこと。）。分散剤の添加量は、セメントと微粉末の合計に対して、０．０５〜２重量％が好ましい。
【００１１】
本発明の対象となるコンクリートは、セメント類、細骨材、粗骨材を主成分とするものであるが、各種の添加剤（材）を使用することもでき、モルタル物性が所定範囲であればよい。一例を挙げれば、ＡＥ剤、遅延剤、消泡剤、気泡剤、防水剤、防腐剤、各種セメント類等が挙げられる。
【００１２】
更にコンクリートは、気泡（軽量）コンクリート、重量コンクリート、防水コンクリート及びモルタル等であり、限定されるものではない。
【００１３】
【発明の効果】
本発明によれば、文字や図形を精度良く形成できるコンクリート構造物の製造方法が提供される。
【００１４】
【実施例】
実施例１
（１）コンクリートの調製
表１に示す成分により、表１に示す物性を有するモルタルを含有するコンクリートを調製した。モルタル物性の評価は、前記コンクリートを目開き５ｍｍの篩で篩い分けして得たモルタルを用いて、下記の方法で行った。
▲１▼モルタルフロー
ＪＩＳ  Ｒ５２０１  ９．７フロー試験の方法（ただしタッピングは行わず、テーブル台は７００ｍｍ×７００ｍｍを使用）に準じる。
▲２▼流下時間
図１に示す先細形状の筒（材質はステンレス鋼）からなる装置に、下部排出開口１を閉じた状態でモルタルを上部投入開口まで充填し、上部投入開口１の面で擦り切った後、下部排出開口２を開放してモルタルを自然流下させ、上部投入開口１から目視で観察したときにモルタルの少なくとも一部に孔が確認されるまでの時間（秒）を測定した。
【００１５】
（２）造形精度の評価
箱形型枠（縦×横×高さ＝３００×３００×３００ｍｍ）の内面の立ち上がり部分の中央に、直径１０ｃｍの硬化遅延剤シート（定量紙（Ｎｏ．４０、５Ｂ、直径１０ｃｍ、化学共栄社製）を３％サッカロース水溶液に浸漬し、５０℃で１時間乾燥させたもの。）を、両面テープで接着する。この型枠に、表１に示すコンクリートを投入し、２４時間後に脱型し、水洗浄でシートと未硬化部分を洗い流した。得られたコンクリート構造物のシート部分に形成された円形の凹部の直径を直交する２方向について測定し、下記の基準で評価した。結果を表１に示す。
◎…２方向とも直径が１０ｃｍ以上１０．３ｃｍ以下
○…２方向とも直径が１０．３ｃｍ超１０．５ｃｍ以下
×…何れかの直径が１０．５ｃｍ超
××…コンクリートの充填不足で空隙が多い
【００１６】
【表１】
0004526634.tif 000002
【００１７】
（注）
ＭＣの配合量はＷに対する重量％であり、Ｍ−１、Ｍ−２の配合量はＣ＋ＳＬ＋ＣＡに対する重量％である。また、表１中の各成分は下記の通りである。
Ｗ：水道水
Ｃ：普通ポルトランドセメント（太平洋社製）比重３．１６
ＳＬ：高炉スラグ（エスメント４０００、新日本化学社製）
ＣＡ：石灰石微粉末（ネオフロー、清水工業社製）
Ｓ：君津産陸砂      比重２．５８
Ｇ：和歌山産砕石  比重２．６０
ＭＣ：メチルセルロース（ダイセル１１７０、ダイセル化学工業社製）
Ｍ−１：マイティ１５０（花王（株）製、ナフタレン系高性能減水剤）
Ｍ−２：マイティ３０００Ｓ（花王（株）製、ポリエーテル系高性能減水剤）
【図面の簡単な説明】
【図１】モルタルの流下時間の測定に用いられる装置の概略図
【符号の説明】
１…上部投入開口
２…下部排出開口
【図１】
0004526634.tif 000003